(57)【要約】  ２液硬化型接着剤組成物は、ウレタンプレポリマー（ａ１）と、残存ポリイソシアネート（ａ２）と、を含む主剤（Ａ）と、ポリオール化合物（ｂ１）と、ポリアミン化合物（ｂ２）と、を含む硬化剤（Ｂ）と、を有している。ウレタンプレポリマー（ａ１）は、ポリカーボネートポリオール中の水酸基に対する原料ポリイソシアネート中のイソシアネート基の当量比を２．０５以上として反応させて得たものである。硬化剤（Ｂ）中の活性水素基に対する主剤（Ａ）中のイソシアネート基の当量比が０．５〜４である。
2020067534.tif 000002
【特許請求の範囲】
【請求項１】
ウレタンプレポリマー（ａ１）を含む主剤（Ａ）と、
ポリオール化合物（ｂ１）と、ポリアミン化合物（ｂ２）と、を含む硬化剤（Ｂ）と、を有し、
前記ウレタンプレポリマー（ａ１）は、原料ポリイソシアネートとポリカーボネートポリオールとを、前記ポリカーボネートポリオール中の水酸基に対する前記原料ポリイソシアネート中のイソシアネート基の当量比を２．０５以上として、前記ポリカーボネートポリオールのすべてが前記ウレタンプレポリマー（ａ１）の単量体単位となるよう反応させて得たものであり、
前記主剤（Ａ）は、前記ウレタンプレポリマー（ａ１）のほか、前記ポリカーボネートポリオールと反応しなかった前記原料ポリイソシアネートの残部である残存ポリイソシアネート（ａ２）をさらに含み、
前記硬化剤（Ｂ）中の活性水素基に対する前記主剤（Ａ）中のイソシアネート基の当量比が０．５〜４であることを特徴とする２液硬化型接着剤組成物。
【請求項２】
前記ポリオール化合物（ｂ１）中の活性水素基に対する前記ポリアミン化合物（ｂ２）中の活性水素基の当量比は１．５〜６である、請求項１に記載の２液硬化型接着剤組成物。
【請求項３】
前記ポリカーボネートポリオールの数平均分子量は５００以上である、請求項１又は２に記載の２液硬化型接着剤組成物。
【請求項４】
前記ポリオール化合物（ｂ１）の数平均分子量は５００以上である、請求項１から３のいずれか１項に記載の２液硬化型接着剤組成物。
【請求項５】
前記ポリオール化合物（ｂ１）は、分子内に、ポリエチレングリコールの単量体単位及びポリプロピレングリコールの単量体単位の少なくとも一方を含む、請求項１から４のいずれか１項に記載の２液硬化型接着剤組成物。
【請求項６】
前記ポリアミン化合物（ｂ２）は、数平均分子量が５００未満であり、分子内に、少なくとも２つのアミノ基と、少なくとも１つの芳香族基と、を有している、請求項１から５のいずれか１項に記載の２液硬化型接着剤組成物。
【請求項７】
前記主剤（Ａ）は、フィラー、老化防止剤、着色剤、粘度調整剤、及び可塑剤からなる群から選択される少なくとも１つを含む、請求項１から６のいずれか１項に記載の２液硬化型接着剤組成物。
【請求項８】
前記硬化剤（Ｂ）は、フィラー、老化防止剤、着色剤、粘度調整剤、可塑剤、及び数平均分子量が５００未満の多価アルコール類からなる群から選択される少なくとも１つを含む、請求項１から７のいずれか１項に記載の２液硬化型接着剤組成物。
【請求項９】
前記２液硬化型接着剤組成物を硬化させた硬化物のＪＩＳ  Ｋ６２５１に準拠した、引張強さは１５ＭＰａ以上であり、切断時伸びは１５０％以上である、請求項１から８のいずれか１項に記載の２液硬化型接着剤組成物。
【請求項１０】
前記２液硬化型接着剤組成物を硬化させた硬化物の引張弾性率は５０ＭＰａ以上である、請求項１から９のいずれか１項に記載の２液硬化型接着剤組成物。
【請求項１１】
前記主剤（Ａ）と前記硬化剤（Ｂ）の質量比は３：７〜７：３である、請求項１から１０のいずれか１項に記載の２液硬化型接着剤組成物。
【請求項１２】
可使時間が３０秒〜１０分である、請求項１から１１のいずれか１項に記載の２液硬化型接着剤組成物。
【請求項１３】
２液硬化型接着剤組成物であって、
ウレタンプレポリマー（ａ１）を含む主剤（Ａ）と、
ポリオール化合物（ｂ１）と、ポリアミン化合物（ｂ２）と、を含む硬化剤（Ｂ）と、を有し、
前記ウレタンプレポリマー（ａ１）は、原料ポリイソシアネートとポリカーボネートポリオールとを、前記ポリカーボネートポリオール中の水酸基に対する前記原料ポリイソシアネート中のイソシアネート基の当量比であって、ＪＩＳ  Ｋ６２５１に準拠した、前記２液硬化型接着剤組成物を硬化させた硬化物の引張強さが１５ＭＰａ以上、切断時伸びが１５０％以上となるよう調整した当量比で、前記ポリカーボネートポリオールのすべてが前記ウレタンプレポリマー（ａ１）の単量体単位となるよう反応させて得たものであり、
前記主剤（Ａ）は、前記ウレタンプレポリマー（ａ１）のほか、前記ポリカーボネートポリオールと反応しなかった前記原料ポリイソシアネートの残部である残存ポリイソシアネート（ａ２）をさらに含み、
前記硬化剤（Ｂ）中の活性水素基に対する前記主剤（Ａ）中のイソシアネート基の当量比が０．５〜４であることを特徴とする２液硬化型接着剤組成物。
【発明の詳細な説明】
【技術分野】
【０００１】
本発明は、主剤と硬化剤とを有する２液硬化型接着剤組成物に関する。
【背景技術】
【０００２】
自動車のボディなどの構造体では、異種材料からなる部品同士が、接着剤を用いて接合される場合がある。接着剤を用いて接合することで、部品同士の熱膨張係数の差が大きくても、歪みや反りの発生が抑制される。一方、このような用途で用いられる接着剤には、硬化した状態での、破断強度、破断伸度等の引張特性が良好であることが求められている。【０００３】
破断伸度に優れた接着剤組成物として、ウレタンプレポリマーを含む主剤と、硬化剤と、を備える２液硬化型の接着剤組成物が知られている。２液硬化型の接着剤組成物では、一般に、主剤に含まれるイソシアネート基と、硬化剤に含まれるポリオール中の水酸基との当量比が１付近になるよう、主剤と硬化剤の配合比が調整される。しかし、イソシアネート基と水酸基とが等量に近いと、ウレタンプレポリマーの硬化速度が非常に遅い。このため、有機金属化合物、第三級アミン等の触媒を用いて、硬化速度を速めることが試みられている（特許文献１）。
【先行技術文献】
【特許文献】
【０００４】
【特許文献１】特開２０１７−２１８５３９号公報
【発明の概要】
【発明が解決しようとする課題】
【０００５】
上記触媒を用いて接着剤組成物の硬化を早くさせると、発泡を生じる場合があり、それによって、硬化物の引張特性が低下するという問題を生じる場合がある。また、主剤と硬化剤の混合比が設定した値からずれることによって、硬化物の所定の物性が発現せず、破断強度、破断伸度等の引張特性が低下することもある。【０００６】
本発明は、発泡が抑えられ、破断強度及び破断伸度に優れた硬化物が得られるとともに、主剤と硬化剤の混合比が設定した値からずれたときの硬化物の破断強度及び破断伸度に対する影響が少ない２液硬化型接着剤組成物を提供することを目的とする。
【課題を解決するための手段】
【０００７】
本発明の一態様は、２液硬化型接着剤組成物であって、
ウレタンプレポリマー（ａ１）を含む主剤（Ａ）と、
ポリオール化合物（ｂ１）と、ポリアミン化合物（ｂ２）と、を含む硬化剤（Ｂ）と、を有し、
前記ウレタンプレポリマー（ａ１）は、原料ポリイソシアネートとポリカーボネートポリオールとを、前記ポリカーボネートポリオール中の水酸基に対する前記原料ポリイソシアネート中のイソシアネート基の当量比を２．０５以上として、前記ポリカーボネートポリオールのすべてが前記ウレタンプレポリマー（ａ１）の単量体単位となるよう反応させて得たものであり、
前記主剤（Ａ）は、前記ウレタンプレポリマー（ａ１）のほか、前記ポリカーボネートポリオールと反応しなかった前記原料ポリイソシアネートの残部である残存ポリイソシアネート（ａ２）をさらに含み、
前記硬化剤（Ｂ）中の活性水素基に対する前記主剤（Ａ）中のイソシアネート基の当量比が０．５〜４であることを特徴とする。【０００８】
前記ポリオール化合物（ｂ１）中の活性水素基に対する前記ポリアミン化合物（ｂ２）中の活性水素基の当量比は１．５〜６であることが好ましい。【０００９】
前記ポリカーボネートポリオールの数平均分子量は５００以上であることが好ましい。【００１０】
前記ポリオール化合物（ｂ１）の数平均分子量は５００以上であることが好ましい。【００１１】
前記ポリオール化合物（ｂ１）は、分子内に、ポリエチレングリコールの単量体単位及びポリプロピレングリコールの単量体単位の少なくとも一方を含むことが好ましい。【００１２】
前記ポリアミン化合物（ｂ２）は、数平均分子量が５００未満であり、分子内に、少なくとも２つのアミノ基と、少なくとも１つの芳香族基と、を有していることが好ましい。【００１３】
前記主剤（Ａ）は、フィラー、老化防止剤、着色剤、粘度調整剤、及び可塑剤からなる群から選択される少なくとも１つを含むことが好ましい。【００１４】
前記硬化剤（Ｂ）は、フィラー、老化防止剤、着色剤、粘度調整剤、可塑剤、及び数平均分子量が５００未満の多価アルコール類からなる群から選択される少なくとも１つを含むことが好ましい。【００１５】
前記２液硬化型接着剤組成物を硬化させた硬化物のＪＩＳ  Ｋ６２５１に準拠した、引張強さは１５ＭＰａ以上であり、切断時伸びは１５０％以上であることが好ましい。【００１６】
前記２液硬化型接着剤組成物を硬化させた硬化物の引張弾性率は５０ＭＰａ以上であることが好ましい。【００１７】
前記主剤（Ａ）と前記硬化剤（Ｂ）の質量比は３：７〜７：３であることが好ましく、より好ましくは４：６〜６：４である。【００１８】
前記２液硬化型接着剤組成物は、可使時間が３０秒〜１０分であることが好ましい。【００１９】
本発明の別の一態様は、２液硬化型接着剤組成物であって、
ウレタンプレポリマー（ａ１）を含む主剤（Ａ）と、
ポリオール化合物（ｂ１）と、ポリアミン化合物（ｂ２）と、を含む硬化剤（Ｂ）と、を有し、
前記ウレタンプレポリマー（ａ１）は、原料ポリイソシアネートとポリカーボネートポリオールとを、前記ポリカーボネートポリオール中の水酸基に対する前記原料ポリイソシアネート中のイソシアネート基の当量比であって、ＪＩＳ  Ｋ６２５１に準拠した、前記２液硬化型接着剤組成物を硬化させた硬化物の引張強さが１５ＭＰａ以上、切断時伸びが１５０％以上となるよう調整した当量比で、前記ポリカーボネートポリオールのすべてが前記ウレタンプレポリマー（ａ１）の単量体単位となるよう反応させて得たものであり、
前記主剤（Ａ）は、前記ウレタンプレポリマー（ａ１）のほか、前記ポリカーボネートポリオールと反応しなかった前記原料ポリイソシアネートの残部である残存ポリイソシアネート（ａ２）をさらに含み、
前記硬化剤（Ｂ）中の活性水素基に対する前記主剤（Ａ）中のイソシアネート基の当量比が０．５〜４である、ことを特徴とする。【００２０】
本発明の別の一態様は、２液硬化型接着剤組成物の製造方法であって、
ウレタンプレポリマー（ａ１）を含む主剤（Ａ）を作製するステップと、
ポリオール化合物（ｂ１）と、ポリアミン化合物（ｂ２）と、を含む硬化剤（Ｂ）を作製するステップと、を有し、
前記主剤（Ａ）を作製するステップでは、原料ポリイソシアネートとポリカーボネートポリオールとを、前記ポリカーボネートポリオール中の水酸基に対する前記原料ポリイソシアネート中のイソシアネート基の当量比を２．０５以上として、前記ポリカーボネートポリオールのすべてが前記ウレタンプレポリマー（ａ１）の単量体単位となるよう反応させることにより前記ウレタンプレポリマー（ａ１）を作製し、
前記主剤（Ａ）は、前記ウレタンプレポリマー（ａ１）のほか、前記ポリカーボネートポリオールと反応しなかった前記原料ポリイソシアネートの残部である残存ポリイソシアネート（ａ２）をさらに含み、
前記硬化剤（Ｂ）中の活性水素基に対する前記主剤（Ａ）中のイソシアネート基の当量比が０．５〜４であることを特徴とする。
【発明の効果】
【００２１】
上記態様の２液硬化型接着剤組成物によれば、発泡が抑えられ、破断強度、破断伸度に優れた硬化物が得られるとともに、主剤と硬化剤の混合比が設定した値からずれたときの硬化物の破断強度、破断伸度に対する影響が少ない硬化物が得られる。
【図面の簡単な説明】
【００２２】
【図１】（ａ）〜（ｃ）は、接着剤組成物の硬化反応を概念的に説明する図である。
【発明を実施するための形態】
【００２３】
以下、本実施形態の２液硬化型接着剤組成物について説明する。本実施形態には、後述する種々の実施形態が含まれる。
【００２４】
（接着剤組成物）
本実施形態の２液硬化型接着剤組成物（以降、単に接着剤組成物ともいう）は、主剤（Ａ）と、硬化剤（Ｂ）と、を有する。
【００２５】
（主剤（Ａ））
主剤（Ａ）は、ウレタンプレポリマー（ａ１）を含む。
ウレタンプレポリマー（ａ１）は、原料ポリイソシアネートと、ポリカーボネートポリオールと、を反応させて得たものである。すなわち、ウレタンプレポリマー（ａ１）は、ポリイソシアネートの単量体単位と、ポリカーボネートポリオールの単量体単位と有している。この反応は、具体的に、ポリカーボネートポリオール中の水酸基に対する、原料ポリイソシアネート中のイソシアネート基の当量比（以降、インデックスともいう）を２．０５以上として、ポリカーボネートポリオールのすべてがウレタンプレポリマー（ａ１）の単量体単位となるよう行われる。
【００２６】
インデックスを２．０５以上とすることで、破断強度に優れた硬化物、具体的には、破断強度が１５ＭＰａ以上の硬化物を得ることができる。本明細書において、破断強度は、ＪＩＳ  Ｋ６２５１に準拠した、引張強さを意味する。
また、インデックスを２．０５以上とし、イソシアネート基を水酸基に対して大きく過剰にしたことで、ポリカーボネートポリオールと異なる成分、具体的には、後述するポリオール化合物（ｂ２）を、残存するイソシアネート基と十分に反応させることができる。これにより、破断伸度に優れた硬化物、具体的には、破断伸度が１５０％以上の硬化物を得ることができる。すなわち、インデックスを２．０５以上とすることで、破断強度１５ＭＰａ以上で、かつ、破断伸度が１５０％以上の硬化物を得ることができる。本明細書において、破断伸度は、ＪＩＳ  Ｋ６２５１に準拠した切断時伸びを意味する。
なお、本実施形態の接着剤組成物によれば、ポリイソシアネートが、ポリカーボネートポリオールに付加した後に、硬化剤（Ｂ）のそれぞれの活性水素基と反応したものと、ポリカーボネートポリオールと反応せず残存した後に、硬化剤（Ｂ）のそれぞれの活性水素基と反応したものとが形成され、性質の異なるポリマー相が混在したポリマーブレンドを得ることができる。このポリマーブレンドは、ウレタンプレポリマー（ａ１）を島（分散相）、残存したイソシアネート基と硬化剤（Ｂ）とが反応してなるポリマーを海（連続層）とする海島構造を有している。
【００２７】
当量比は、好ましくは３以上であり、より好ましくは４以上である。一方で、当量比が大きすぎると、破断伸度が低くなりすぎる場合がある。このため、当量比は、１２以下であることが好ましく、１０以下であることが好ましい。
【００２８】
原料ポリイソシアネートは、分子内にイソシアネート基を２個以上有するものであれば、特に限定されない。原料ポリイソシアネートには、従来公知のポリイソシアネート化合物を用いることができる。
原料ポリイソシアネートに使用されるポリイソシアネート化合物としては、具体的には、例えば、ＴＤＩ（例えば、２，４−トリレンジイソシアネート（２，４−ＴＤＩ）、２，６−トリレンジイソシアネート（２，６−ＴＤＩ））、ＭＤＩ（例えば、４，４′−ジフェニルメタンジイソシアネート（４，４′−ＭＤＩ）、２，４′−ジフェニルメタンジイソシアネート（２，４′−ＭＤＩ））、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネートのような芳香族ポリイソシアネート；ペンタメチレンジイソシアネート（ＰＤＩ）、ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）のような脂肪族ポリイソシアネート；トランスシクロヘキサン−１，４−ジイソシアネート、イソホロンジイソシアネート（ＩＰＤＩ）、ビス（イソシアネートメチル）シクロヘキサン（Ｈ6ＸＤＩ）、ジシクロヘキシルメタンジイソシアネート（Ｈ12ＭＤＩ）のような脂環式ポリイソシアネート；これらのカルボジイミド変性ポリイソシアネート；これらのイソシアヌレート変性ポリイソシアネート；等が挙げられる。
【００２９】
このようなポリイソシアネートは、それぞれ単独でまたは２種以上を組み合わせて使用することができる。
これらのうち、硬化性に優れる理由から、芳香族ポリイソシアネートであるのが好ましく、ＭＤＩであるのがより好ましい。
【００３０】
ポリカーボネートポリオールは、両末端に１級水酸基を有し、繰り返し単位中にカーボネート構造を有するポリオールであり、従来公知のポリカーボネートポリオールを、特に制限されることなく用いることができる。
【００３１】
ポリカーボネートポリオールの数平均分子量は５００以上であることが好ましい。ポリカーボネートポリオールの数平均分子量が５００未満であると、硬化物の破断伸度が低下し、硬化物が硬くなりすぎる場合がある。また、後述する当量比（ＮＣＯ基／活性水素比）を調整しても、硬化物の引張弾性率（以降、単に弾性率ともいう）を調整することが難くなる。ポリカーボネートポリオールの数平均分子量の上限値は、例えば、３０００である。
【００３２】
ウレタンプレポリマー（ａ１）の数平均分子量は、１０００以上１５０００以下であることが好ましく、１０００以上１００００以下であることがより好ましい。
ここで、数平均分子量は、ゲルパーミエションクロマトグラフィー（Ｇｅｌ ｐｅｒｍｅａｔｉｏｎ ｃｈｒｏｍａｔｏｇｒａｐｈｙ（ＧＰＣ））により測定した数平均分子量（ポリスチレン換算）であり、測定にはテトラヒドロフラン（ＴＨＦ）、Ｎ，Ｎ−ジメチルホルムアミド（ＤＭＦ）を溶媒として用いるのが好ましい。
【００３３】
主剤（Ａ）は、ウレタンプレポリマー（ａ１）のほか、さらに、残存ポリイソシアネート（ａ２）を含む。
残存ポリイソシアネート（ａ２）は、ポリカーボネートポリオールと反応しなかった原料ポリイソシアネートの残部である。主剤（Ａ）に、残存ポリイソシアネート（ａ１）が含まれていることで、速やかに硬化剤（Ｂ）との反応を行うことができる。これにより、硬化時間を短くできるとともに、残存ポリイソシアネート（ａ１）が水分と反応し発泡することを抑制できる。
【００３４】
（硬化剤（Ｂ））
硬化剤（Ｂ）は、ポリオール化合物（ｂ１）と、ポリアミン化合物（ｂ２）と、を含む。
【００３５】
硬化剤（Ｂ）にポリオール化合物（ｂ１）が含まれていることで、硬化物の破断伸度を高めることができる。また、ポリオール化合物（ｂ１）は、ポリアミン化合物（ｂ２）と比べ、ポリイソシアネートとの反応がゆっくりと進行するため、硬化時間が短すぎず、作業性の向上に寄与する。
【００３６】
ポリオール化合物（ｂ１）は、分子内に水酸基を２個以上有するものであれば、特に限定されず、従来公知のポリオール化合物を用いることができる。ポリオール化合物の具体例としては、低分子多価アルコール類、ポリエーテルポリオール、ポリエステルポリオール、その他のポリオール、およびこれらの混合ポリオール等が挙げられる。
【００３７】
低分子多価アルコール類としては、具体的には、例えば、エチレングリコール（ＥＧ）、ジエチレングリコール、プロピレングリコール（ＰＧ）、ジプロピレングリコール、（１，３−または１，４−）ブタンジオール、ペンタンジオール、ネオペンチルグリコール、ヘキサンジオール、シクロヘキサンジメタノール、グリセリン、１，１，１−トリメチロールプロパン（ＴＭＰ）、１，２，５−ヘキサントリオール、ペンタエリスリトールなどの低分子ポリオール；ソルビトールなどの糖類；等が挙げられる。
【００３８】
ポリエーテルポリオールとしては、例えば、上記低分子多価アルコール類として例示した化合物から選ばれる少なくとも１種に、エチレンオキサイド、プロピレンオキサイド、ブチレンオキサイド（テトラメチレンオキサイド）、テトラヒドロフランなどのアルキレンオキサイドおよびスチレンオキサイド等から選ばれる少なくとも１種を付加させて得られるポリオール等が挙げられる。
このようなポリエーテルポリオールの具体例としては、ポリエチレングリコール、ポリプロピレングリコール（ＰＰＧ）、ポリプロピレントリオール、エチレンオキサイド／プロピレンオキサイド共重合体、ポリテトラメチレンエーテルグリコール（ＰＴＭＧ）、ポリテトラエチレングリコール、ソルビトール系ポリオール等が挙げられる。
【００３９】
同様に、ポリエステルポリオールとしては、例えば、上記低分子多価アルコール類と、多塩基性カルボン酸との縮合物（縮合系ポリエステルポリオール）；ラクトン系ポリオール；ポリカーボネートポリオール；等が挙げられる。
ここで、上記縮合系ポリエステルポリオールを形成する多塩基性カルボン酸としては、具体的には、例えば、グルタル酸、アジピン酸、アゼライン酸、フマル酸、マレイン酸、ピメリン酸、スベリン酸、セバシン酸、フタル酸、テレフタル酸、イソフタル酸、ダイマー酸、ピロメリット酸、他の低分子カルボン酸、オリゴマー酸、ヒマシ油、ヒマシ油とエチレングリコール（もしくはプロピレングリコール）との反応生成物などのヒドロキシカルボン酸等が挙げられる。
また、上記ラクトン系ポリオールとしては、具体的には、例えば、ε−カプロラクトン、α−メチル−ε−カプロラクトン、ε−メチル−ε−カプロラクトン等のラクトンを適当な重合開始剤で開環重合させたもので両末端に水酸基を有するものが挙げられる。
【００４０】
その他のポリオールとしては、具体的には、例えば、アクリルポリオール；ポリブタジエンジオール；水素添加されたポリブタジエンポリオールなどの炭素−炭素結合を主鎖骨格に有するポリマーポリオール；等が挙げられる。
【００４１】
ポリオール化合物（ｂ１）は、以上で例示した種々のポリオール化合物を１種単独で用いても２種以上を併用してもよい。
【００４２】
ポリオール化合物（ｂ１）は、ポリカーボネートポリオールを含んでいてもよい。
【００４３】
ポリオール化合物（ｂ１）の数平均分子量は５００以上であることが好ましい。ポリオール化合物（ｂ１）の数平均分子量が５００未満であると、硬化物の破断伸度が低下し、硬化物が硬くなりすぎる場合がある。
【００４４】
ポリオール化合物（ｂ１）は、ポリエチレングリコール、及び、ポリプロピレングリコールの少なくとも一方を含むことが好ましい。また、ポリオール化合物（ｂ１）は、１級水酸基を末端に有するものの全ポリオール化合物（ｂ１）中の割合が５０％以上であることが好ましい。
【００４５】
ポリアミン化合物（ｂ２）は、ポリイソシアネートとの反応速度が速いため、残存ポリイソシアネート（ａ２）との反応が速やかに進行する。また、ポリアミン化合物（ｂ２）と残存ポリイソシアネート（ａ２）との反応によって発熱することで、続くポリオール化合物（ｂ１）と残存ポリイソシアネート（ａ２）との反応が促進される、これにより、硬化時間が短くなり、可使時間を短くする効果が得られる。
【００４６】
ポリアミン化合物（ｂ２）は、分子内にアミノ基を２個以上有するものであれば、特に限定されず、従来公知のポリアミン化合物を用いることができる。
【００４７】
ポリアミン化合物（ｂ２）としては、具体的には、例えば、エチレンジアミン、プロピレンジアミン、ブチレンジアミン、ジエチレントリアミン、トリエチレントリアミン、トリエチレンテトラミン、テトラエチレンペンタミン、ペンタエチレンヘキサミン、ヘキサメチレンジアミン、トリメチルヘキサメチレンジアミン、１，２−プロパンジアミン、イミノビスプロピルアミン、メチルイミノビスプロピルアミン、１，５−ジアミノ−２−メチルペンタン（ＭＰＭＤ、デュポン・ジャパン社製）などの脂肪族ポリアミン；メタフェニレンジアミン、オルトフェニレンジアミン、パラフェニレンジアミン、ｍ−キシリレンジアミン（ＭＸＤＡ）、ジアミノジフェニルメタン、ジアミノジフェニルスルフォン、ジアミノジエチルジフェニルメタン、ジエチルメチルベンゼンジアミン、２−メチル−４，６−ビス（メチルチオ）−１，３−ベンゼンジアミン、４，４’−メチレンビス（２−クロロアニリン）、４，４’−メチレンビス（３−クロロ−２，６−ジエチルアニリン）、トリメチレンビス（４−アミノベンゾアート）、ビス（４−アミノ−２，３−ジクロロフェニル）メタンなどの芳香族ポリアミン；Ｎ−アミノエチルピペラジン；３−ブトキシイソプロピルアミンなどの主鎖にエーテル結合を有するモノアミン；サンテクノケミカル社製のジェファーミンＥＤＲ１４８に代表されるポリエーテル骨格のジアミン；イソホロンジアミン、１，３−ビスアミノメチルシクロヘキサン（１，３ＢＡＣ、三菱ガス化学社製）、１−シクロヘキシルアミノ−３−アミノプロパン、３−アミノメチル−３，３，５−トリメチル−シクロヘキシルアミンなどの脂環式ポリアミン；ノルボルナンジアミン（ＮＢＤＡ、三井化学社製）などのノルボルナン骨格のジアミン；ポリアミドの分子末端にアミノ基を有するポリアミドアミン；２，５−ジメチル−２，５−ヘキサメチレンジアミン、メンセンジアミン、１，４−ビス（２−アミノ−２−メチルプロピル）ピペラジン、ポリプロピレングリコール（ＰＰＧ）を骨格に持つサンテクノケミカル社製のジェファーミンＤ２３０、ジェファーミンＤ４００；等が挙げられ、これらを１種単独で用いても２種以上を併用してもよい。
【００４８】
ポリアミン化合物（ｂ２）は、残存ポリイソシアネート（ａ２）との反応速度を速くする観点から、数平均分子量が５００未満であり、１分子中に、少なくとも２つのアミノ基と、少なくとも１つの芳香族基と、を有していることが好ましい。
【００４９】
ポリオール化合物（ｂ１）中の水酸基に対するポリアミン化合物（ｂ２）中のアミノ基の当量比（以降、アミノ基／水酸基比ともいう）は１．５〜６であることが好ましい。これにより、接着剤組成物の可使時間をより適切な長さとすることができる。上記当量比は、好ましくは２〜６である。
【００５０】
本実施形態の接着剤組成物において、硬化剤（Ｂ）中の活性水素基に対する主剤（Ａ）中のイソシアネート基の当量比（以下、ＮＣＯ基／活性水素基比ともいう）は０．５〜４である。活性水素基とは、ポリオール化合物（ｂ１）中の水酸基、及び、ポリアミン化合物（ｂ２）中のアミノ基を意味する。主剤（Ａ）中のイソシアネート基とは、ウレタンプレポリマー（ａ１）及び残存ポリイソシアネート（ａ２）中のイソシアネート基を意味する。
上記ＮＣＯ基／活性水素基比を０．５〜４の範囲内で変化させると、硬化物の破断強度及び破断伸度を大きく変化させることなく、弾性率を調整することができる。このため、用途に応じて、ＮＣＯ基／活性水素基比を調整し、目標とする弾性率を得ることができる。一方で、このようにＮＣＯ基／活性水素基比を変化させても、硬化物の破断強度及び破断伸度は大きく変化しない。具体的には、主剤（Ａ）及び硬化剤（Ｂ）を設定した値（例えば１対１）の混合比（質量比）で混合して作製される硬化物の破断強度及び破断伸度に対して、破断強度及び破断伸度の変化率は±２０％以内に抑えられる。このように、主剤（Ａ）及び硬化剤（Ｂ）の混合比が設定した値からずれていても、硬化物の破断強度及び破断伸度が大きく変化することがないので、高い破断強度及び破断伸度を維持しつつ、弾性率を調整することができる。
ＮＣＯ基／活性水素基比が４を超えると、硬化物の弾性率が高くなる一方で、破断伸度が小さくなりすぎ、硬化物が過度に硬くなる。ＮＣＯ基／活性水素基比が０．５未満であると、硬化物の破断伸度が高くなる一方で、弾性率が小さくなりすぎ、硬化物が過度に軟らかくなる。
【００５１】
主剤（Ａ）と硬化剤（Ｂ）の質量比は３：７〜７：３であることが好ましい。本実施形態の接着剤組成物によれば、主剤（Ａ）と硬化剤（Ｂ）の混合比が、１：１に対して、例えばこのような範囲内でずれていても、上述したように、硬化物の破断強度及び破断伸度への影響が極めて少ない。
【００５２】
以上説明した主剤（Ａ）及び硬化剤（Ｂ）は、それぞれ、本発明の目的を損なわない範囲で、必要に応じてさらに、フィラー、硬化触媒、可塑剤、老化防止剤、酸化防止剤、顔料（染料）、揺変性付与剤、紫外線吸収剤、難燃剤、界面活性剤（レベリング剤を含む）、分散剤、脱水剤、接着付与剤、帯電防止剤などの各種添加剤等を含有することができる。
具体的に、主剤（Ａ）は、フィラー、老化防止剤、着色剤、粘度調整剤、及び可塑剤からなる群から選択される少なくとも１つを含むことが好ましい。
具体的に、硬化剤（Ｂ）は、フィラー、老化防止剤、着色剤、粘度調整剤、可塑剤、及び数平均分子量が５００未満の多価アルコール類からなる群から選択される少なくとも１つを含むことが好ましい。数平均分子量が５００未満の多価アルコール類として、例えば、上述した低分子多価アルコール類を用いることができる。
【００５３】
接着剤組成物は、有機金属化合物、第三級アミン等の触媒を備えなくてもよい。すなわち、一実施形態によれば、接着剤組成物は、有機金属化合物、第三級アミン等の触媒を含まないことが好ましい。
【００５４】
ここで、図１を参照して、接着剤組成物の硬化反応について説明する。図１は、接着剤組成物の硬化反応を概念的に説明する図であり、２液の混合時点から、硬化反応の進行に伴い、主剤及び硬化剤がほぼ相溶した（ａ）に示す状態から、ミクロ相分離のような（ｃ）に示す状態のいずれかの状態で、接着剤組成物は硬化する。（ａ）の状態は、ほぼ透明に近く、事実上の相溶状態であるが、ウレタンハードセグメントを中核とした球晶、ナノレベルの粒子が生成した状態も含まれる（符号ａ１で示す）。（ｃ）の状態は、海島構造と称される相分離状態を模式的に示したもので、結晶性ポリオールであるポリカーボネートポリオールが相分離してミクロンレベルの微粒子３まで成長した状態を模式的に示している。なお、（ｂ）の状態は、（ａ）の状態と（ｃ）の状態の中間的な状態を示す。本実施形態の接着剤組成物は、多くの場合は、（ａ）の状態（或いは（ｂ）の状態）から、硬化の進行に伴い、（ｂ）の状態或いは（ｃ）の状態に至るが、混合直後から概ね同じ状態を保つ場合もある。なお、図１（ｃ）では、海島構造の連続相を符号５で、硬化物を符号１で示す。
【００５５】
本実施形態の接着剤組成物によれば、発泡が抑えられ、破断強度及び破断伸度に優れた硬化物が得られるとともに、主剤と硬化剤の混合比が設定した値からずれたときの硬化物の破断強度及び破断伸度に対する影響が少ない。具体的に、引張特性に優れた硬化物として、破断強度が１５ＭＰａ以上であり、破断伸度が１５０％以上である硬化物が得られる。このような引張特性は、破断伸度が、従来のポリウレタン系接着剤と同等でありながら、破断強度が、エポキシ樹脂系接着剤の破断強度と同等あるいはそれに準じる大きさである。また、本実施形態の接着剤組成物によれば、弾性率が５０ＭＰａ以上である硬化物が得られる。以上の引張特性を備える硬化物は、例えば、自動車のボディ等の構造体の部品同士を接合するのに適している。
【００５６】
破断強度は、好ましくは２０ＭＰａ以上であり、より好ましくは２５ＭＰａ以上である。破断強度の上限値は、特に制限されないが、例えば、１００ＭＰａ程度である。
破断伸度は、好ましくは２００％以上であり、より好ましくは２５０％以上である。破断伸度の上限値は、特に制限されないが、例えば、５００％程度である。
弾性率は、好ましくは５０ＭＰａ以上であり、より好ましくは１００以上である。弾性率の上限値は、特に制限されないが、例えば、４５０ＭＰａ程度である。
【００５７】
なお、弾性率は、ひずみε１、ε２に関して、ε１＝０％、ε２＝２．０％とした点を除き、ＪＩＳ  Ｋ７１６１に準拠して引張弾性率（ＭＰａ）として求めることができる。具体的には、弾性率は、これら２点のひずみに対応する応力（ＭＰａ）をそれぞれσ１、σ２としたときの応力の差（σ２−σ１）をひずみの差（ε２−ε１）で除した値である。
【００５８】
本実施形態によれば、接着剤組成物の可使時間が３０秒〜１０分となる。可使時間が１０分以内であることで、作業性に優れ、発泡を抑制できる。可使時間が３０秒以上であると、硬化時間が短すぎず、作業性に優れる。可使時間とは、主剤（Ａ）と硬化剤（Ｂ）を混ぜ始めてから、ハンドリングできなくなるまでの時間を意味する。
可使時間は、好ましくは７分以内であり、より好ましくは５分以内である。
【００５９】
本実施形態の接着剤組成物によれば、硬化物の流動開始温度は１３０℃以上、好ましくは１５０℃以上であり、耐熱性に優れた硬化物が得られる。流動開始温度はフローテスタを用いて測定される。
【００６０】
本実施形態の接着剤組成物は、例えば、自動車のボディに制限されず、種々の構造体の部品同士の接合に用いられる。また、本実施形態の接着剤組成物は、接着剤として用いるほか、例えば、塗料、防水材、床材、エラストマー、人工皮革、スパンデックスなどとして用いることができる。
【００６１】
（接着剤組成物の製造方法）
一実施形態の接着剤組成物の製造方法は、主剤（Ａ）を作製するステップと、硬化剤（Ｂ）を作製するステップと、を備える。
【００６２】
主剤（Ａ）を作製するステップでは、原料ポリイソシアネートとポリカーボネートポリオールとを、原料ポリイソシアネート中のイソシアネート基がポリカーボネートポリオール中の水酸基よりも多く、ポリカーボネートポリオールのすべてがウレタンプレポリマー（ａ１）の単量体単位となるよう反応させてウレタンプレポリマー（ａ１）を作製する。これにより、ウレタンプレポリマー（ａ１）及び残存ポリイソシアネート（ａ２）を含む主剤（Ａ）が作製される。ここで、原料ポリイソシアネート、ポリカーボネートポリオール、ウレタンプレポリマー（ａ１）、残存ポリイソシアネート（ａ２）は、それぞれ、上記説明した、原料ポリイソシアネート、ポリカーボネートポリオール、ウレタンプレポリマー（ａ１）、残存ポリイソシアネート（ａ２）と同様に構成される。
【００６３】
ウレタンプレポリマー（ａ１）を作製する際のインデックスは、２液硬化型接着剤組成物を硬化させた硬化物のＪＩＳ  Ｋ６２５１に準拠した、引張強さが１５ＭＰａ以上、切断時伸びが１５０％以上となるよう調整される。すなわち、インデックスは、２．０５以上に調整される。
【００６４】
硬化剤（Ｂ）を作製するステップでは、ポリオール化合物（ｂ１）と、ポリアミン化合物（ｂ２）と、を含む硬化剤（Ｂ）を作製する。このとき、硬化剤（Ｂ）中の活性水素基に対する主剤（Ａ）中のイソシアネート基の当量比は０．５〜４に調整される。ここで、ポリオール化合物（ｂ１）、ポリアミン化合物（ｂ２）は、上記説明した、ポリオール化合物（ｂ１）、ポリアミン化合物（ｂ２）と同様に構成される。
以上の製造方法を用いて、上記説明した接着剤組成物を作製することができる。
【００６５】
（実験例）
本発明の効果を調べるために、表１及び表２に示した配合量に従って接着剤組成物を作製し、破断強度、破断伸度、可使時間、及び発泡性を測定した
【００６６】
下記要領でウレタンプレポリマー１〜４を作製し、表中に示した添加剤を加え、主剤を作製した。また、表中に示した原料を混合して硬化剤を作製した。
【００６７】
＜ウレタンプレポリマー１の合成＞
ポリカーボネートジオール１００ｇと４，４’−ジフェニルメタンジイソシアネート７５ｇ（インデックス３．０）を、窒素雰囲気下、８０℃で４時間撹拌を行い、反応させて、ウレタンプレポリマー１を合成した。
【００６８】
＜ウレタンプレポリマー２の合成＞
ポリカーボネートジオール１００ｇと４，４’−ジフェニルメタンジイソシアネート１００ｇ（インデックス４．０）を窒素雰囲気下、８０℃で４時間撹拌を行い、反応させて、ウレタンプレポリマー２を合成した。
【００６９】
＜ウレタンプレポリマー３の合成＞
ポリカーボネートジオール１００ｇと４，４’−ジフェニルメタンジイソシアネート１５０ｇ（インデックス６．０）を窒素雰囲気下、８０℃で４時間撹拌を行い、反応させて、ウレタンプレポリマー３を合成した。
【００７０】
＜ウレタンプレポリマー４の合成＞
ポリカーボネートジオール１００ｇと４，４’−ジフェニルメタンジイソシアネート５０ｇ（インデックス２．０）を窒素雰囲気下、８０℃で４時間撹拌を行い、反応させて、ウレタンプレポリマー４を合成した。
【００７１】
以上のウレタンプレポリマー１〜４の作製に用いたポリカーボネートジオール及び４，４’−ジフェニルメタンジイソシアネートには、下記に示すものを使用した。
・ポリカーボネートジオール：
デュラノールＴ５６５１（重量平均分子量１０００）、旭化成社製
・４，４’−ジフェニルメタンジイソシアネート：
ミリオネートＭＴ（分子量２５０）、東ソー社製
【００７２】
表中、ウレタンプレポリマー１〜４の値は、ウレタンプレポリマー（ａ１）及び残存ポリイソシアネート（ａ２）の合計量を表す。表中に示したウレタンプレポリマー１〜４以外の原料には、下記に示すものを使用した。表中、原料の量は、質量部で示される。
・カーボンブラック：２００ＭＰ、新日化カーボン社製
・炭酸カルシウム１：重質炭酸カルシウム、スーパーＳ、丸尾カルシウム社製
・可塑剤：フタル酸ジイソノニル、ジェイプラス社製
・ポリオール：グリセリンに、ＰＯ（１，２−プロピレンオキサイド）−ＥＯ（エチレンオキサイド）−ＰＯ（１，２−プロピレンオキサイド）の順にブロック付加させたポリオール、サニックスＧＬ−３０００、三洋化成社製
・ポリアミン：ジエチルメチルベンゼンジアミン、ＤＥＴＤＡ、三井化学ファイン社製
・炭酸カルシウム２：軽質炭酸カルシウム、カルファイン２００、丸尾カルシウム社製
・シリカ：レオロシールＱＳ−１０２、トクヤマ社製
【００７３】
表中、「主剤（Ａ）：硬化剤（Ｂ）」は、主剤と硬化剤の質量比を意味し、主剤および硬化剤の質量の合計を２とする比で表す。
【００７４】
作製した主剤及び硬化剤を、表中に示した当量比（ＮＣＯ基／活性水素基比）で混合し、下記要領で、破断強度、破断伸度を測定し、下記の破断強度指数、破断伸度指数を求めるとともに、作業性、発泡性を評価した。
【００７５】
＜破断強度、破断伸度＞
ダンベル状３号形試験片とし、ＪＩＳ  Ｋ６２５１に準拠して引張試験を行い、温度２０℃、クロスヘッドスピード（引張速さ）２００ｍｍ／分の条件で、引張強さ（破断強度）および切断時伸び（破断伸度）を測定した。破断伸度測定用の標線は２０ｍｍの間隔で付けた。この結果、破断強度が１５ＭＰａ以上であった場合を破断強度に優れ、破断伸度が１５０％以上であった場合を破断伸度に優れると評価した。
【００７６】
＜破断強度指数、破断伸度指数＞
実施例３〜５、比較例１〜３の破断強度、破断伸度を、それぞれ、主剤（Ａ）と硬化剤（Ｂ）を等量で混合した場合（実施例３、比較例１）を１００とする指数で表した。指数は、実施例３、比較例１の破断強度、破断伸度に対する、実施例４，５、比較例２，３の破断強度、破断伸度の変化率（％）に１００を加えて計算した。この結果、指数が８０〜１２０の間にある場合を、主剤（Ａ）及び硬化剤（Ｂ）の混合比が１：１である場合の破断強度、破断伸度に対して、破断強度、破断伸度の変化率が±２０％以内に抑えられている、すなわち、主剤（Ａ）と硬化剤（Ｂ）の混合比が設定した値からずれていても、硬化物の破断強度、破断伸度への影響が極めて少ないと評価した。
【００７７】
＜可使時間＞
可使時間は、主剤と硬化剤を混合後、ハンドリングできなくなるまでの時間、すなわち、接着剤として流動性が著しく失われるに至るまでの時間とした。可使時間が３０秒〜１０分であるものを、使用に適している、すなわち、適切な可使時間であると評価した。
【００７８】
＜発泡性＞
２ｍｍの厚みの硬化物を作製し、発泡性として、硬化物の表面の気泡による膨れの有無、及び、硬化剤をカッターナイフで切断した断面を観察したときの気泡の有無を調べ、主剤と硬化剤とを混合した際の発泡性を評価した。目立った気泡がなかったものをＡ、気泡があったもののうち、明らかに多くの気泡があったもの若しくは直径１ｍｍを越えるような大きな気泡を含むものをＣ、それ以外をＢ、と評価した。このうち、Ａを、発泡が抑制されていると評価した。
【００７９】
【表１】
2020067534.tif 000003
【００８０】
【表２】
2020067534.tif 000004
【００８１】
実施例１〜５と比較例１〜３の比較から、インデックスを２．０５以上として作製したウレタンポリプレポリマー（ａ１）及び残存ポリイソシアネート（ａ２）を主剤に含むとともに、ポリオール化合物（ｂ１）及びポリアミン化合物（ｂ２）を硬化剤に含み、ＮＣＯ基／活性水素基比を０．５〜４とした接着剤組成物によれば、発泡が抑えられ、可使時間が適切な長さであるとともに、硬化物の破断強度、破断伸度が優れることがわかる。
また、実施例３〜５と比較例１〜３の比較から、インデックスを２．０５以上とした場合は、ＮＣＯ基／活性水素基比を０．５〜４の範囲内で変化させても、硬化物の破断強度及び破断伸度への影響が極めて少ないことがわかる。
【００８２】
以上、本発明の２液硬化型接着剤組成物について説明したが、本発明は上記実施形態及び実施例に限定されず、本発明の主旨を逸脱しない範囲において、種々の改良や変更をしてもよいのはもちろんである。
【符号の説明】
【００８３】
１  硬化物
３  微粒子
５  連続相
【図１】
2020067534.tif 000005
【国際調査報告】
2020067534.tif 000006
2020067534.tif 000007
2020067534.tif 000008
2020067534.tif 000009